(57)【要約】【課題】形状及び寸法の精度が高い微細構造の加工方法を提供することを目的とする。【解決手段】本発明の微細構造の加工方法は、基板１０に微細な凹部３０を形成する微細構造の加工方法である。エッチングマスク２０を設けた基板１０の露出部をドライエッチングして、第１の深さの凹部３０を形成する工程と、第１の深さの凹部が形成された基板のエッチングマスク上に、液滴吐出法でレジスト液体物を配する工程と、基板のエッチングマスク上に配されたレジスト液体物を硬化させて、エッチングマスクを補強する補強膜７０を形成する工程と、補強膜７０が形成された基板の凹部３０をドライエッチングして深くし、凹部３０を第１の深さよりも深い第２の深さに形成する工程と、を有することを特徴とする。【選択図】図２
2008282967.tif 000002
【特許請求の範囲】
【請求項１】
基板に微細な凹部を形成する微細構造の加工方法であって、
エッチングマスクを設けた基板の露出部をドライエッチングして、第１の深さの凹部を形成する工程と、
第１の深さの凹部が形成された基板のエッチングマスク上に、液滴吐出法でレジスト液体物を配する工程と、
前記基板のエッチングマスク上に配されたレジスト液体物を硬化させて、エッチングマスクを補強する補強膜を形成する工程と、
前記補強膜が形成された基板の前記凹部をドライエッチングして深くし、凹部を第１の深さよりも深い第２の深さに形成する工程と、を有することを特徴とする微細構造の加工方法。
【請求項２】
前記液滴吐出法でレジスト液体物を配する工程は、レジスト液体物の液滴を前記凹部の深さ方向に対して斜めになるように入射させることを特徴とする請求項１に記載の微細構造の加工方法。
【請求項３】
前記液滴吐出法でレジスト液体物を配する工程は、液滴吐出法としてスプレーコート法を用いることを特徴とする請求項１又は請求項２に記載の微細構造の加工方法。
【請求項４】
前記基板は、シリコン基板であることを特徴とする請求項１〜３のいずれか一項に記載の微細構造の加工方法。
【請求項５】
前記ドライエッチングは、プラズマエッチングを用いて凹部を所定の深さだけエッチングするエッチングプロセスを複数回数有しており、前記エッチングプロセス間には前記凹部の側壁に、該側壁のエッチングを抑制する保護膜を形成する堆積プロセスを有することを特徴とする請求項１〜４のいずれか一項に記載の微細構造の加工方法。
【請求項６】
前記補強膜を形成する工程は、基板を加熱することにより、基板上のレジスト液体物を硬化させることを特徴とする請求項１〜５のいずれか一項に記載の微細構造の加工方法。
【発明の詳細な説明】
【技術分野】
【０００１】
本発明は、微細構造の加工方法に関する。
【背景技術】
【０００２】
近年、半導体技術を応用したＭＥＭＳ（Ｍｉｃｒｏ  Ｅｌｅｃｔｒｏ  Ｍｅｃｈａｎｉｃａｌ  Ｓｙｓｔｅｍｓ）デバイスが注目を集めている。ＭＥＭＳデバイスは、機械要素部品や、アクチュエータ、センサー、電子回路等を同じチップ上に集積させたものであり、インクジェットプリンタのヘッドや、圧力センサー、ジャイロスコープ、プロジェクタ等に用いられるＤＭＤ（Ｄｉｇｉｔａｌ  Ｍｉｒｒｏｒ  Ｄｅｖｉｃｅ）等が実用化されて製品化されている。
【０００３】
ＭＥＭＳデバイスを製造するためには、例えば径が数〜数十μｍ程度、深さが数十〜数百μｍ程度の開口部（凹部）等の微細構造を形成することが必要とされているが、ＭＥＭＳデバイスを正常に機能させるために、微細構造の形状及び寸法には高い精度が要求されている。そのため、半導体技術をＭＥＭＳデバイスの微細構造の加工にそのまま適用できない場合もあり、例えば前記のような深い凹部をその側壁が基板に対して垂直となるように形成することは困難とされている。垂直な側壁を有する凹部の加工方法としては、特許文献１に開示されている方法等がある。
【０００４】
特許文献１の方法は、ＳＦ６ガスプラズマによるエッチング工程を基板に複数回数行うことによって所定の深さの切欠（凹部）を形成する方法であり、エッチング工程の間にＣＨＦ３ガスプラズマによるポリマー析出工程を行うことで、側壁（凹部側壁）を保護するポリマーを堆積させて、側壁のサイドエッチを防止している。
【特許文献１】特表２００１−５０５００１号公報
【発明の開示】
【発明が解決しようとする課題】
【０００５】
特許文献１の方法によれば、垂直性に優れた凹部（切欠）を形成することが可能であると考えられるが、さらに深い凹部を形成する場合には、凹部と対応したエッチングマスクの開口端部が後退してしまい、凹部の形状及び寸法の精度が損なわれてしまうおそれがある。詳しくは、垂直性に優れた凹部を形成するためには、側壁に保護膜（ポリマー）を形成（堆積）することが有効であるが、ポリマーを側壁のみに選択的に析出させることは困難である。そこで、ポリマー析出工程では基板の全面、すなわちエッチングマスク表面と、凹部の側壁及び底面と、にポリマーを堆積させた後、エッチング工程の物理的プロセス、すなわち加速イオンＦ＋の衝撃力による異方性エッチングによって、凹部底面のポリマーを除去している。
【０００６】
このような物理的なプロセスにおいては、凹部底面のポリマー以外に、加速イオンＦ＋が入射する部分のポリマー、例えばエッチングマスク表面を被覆しているポリマーも除去される。そして、露出したエッチングマスクは、加速イオンＦ＋の衝撃力によってエッチングされてしまう。特に、エッチングマスクの開口端部は、顕著にエッチングされて損傷してしまい、エッチングマスクの機能が損なわれてしまう。このようにして、アンダーエッチ等の不具合が生じた微細構造は、形状及び寸法の精度が損なわれてしまい、これを備えたデバイス等を正常に機能させることができないことがあった。
【０００７】
本発明は、前記の従来技術の課題に鑑み成されたものであって、エッチングマスクの開口端部が後退することを防止し、凹部の形状及び寸法の精度が高い微細構造の加工方法を提供することを目的とする。
【課題を解決するための手段】
【０００８】
本発明の微細構造の加工方法は、基板に微細な凹部を形成する微細構造の加工方法であって、
エッチングマスクを設けた基板の露出部をドライエッチングして、第１の深さの凹部を形成する工程と、
第１の深さの凹部が形成された基板のエッチングマスク上に、液滴吐出法でレジスト液体物を配する工程と、
前記基板のエッチングマスク上に配されたレジスト液体物を硬化させて、エッチングマスクを補強する補強膜を形成する工程と、
前記補強膜が形成された基板の前記凹部をドライエッチングして深くし、凹部を第１の深さよりも深い第２の深さに形成する工程と、を有することを特徴とする。
【０００９】
このようにすれば、第２の深さの凹部を形成する際のドライエッチングの前に、エッチングマスクを補強する補強膜を形成しているので、前記ドライエッチングによってエッチングマスクがエッチングされることが防止され、前記凹部に対応したエッチングマスクの開口端部等が損傷することが防止される。したがって、開口端部が後退することが防止され、エッチングマスクを正常に機能させることができる。よって、アンダーエッチ等の不具合が防止され、形状及び寸法の精度が高い凹部を形成することができる。このようにして形成された凹部を有する微細構造は、その凹部が高精度の形状及び寸法に形成されているので、これを備えたデバイスを正常に機能させることができる。
【００１０】
また、前記液滴吐出法でレジスト液体物を配する工程は、レジスト液体物の液滴を前記凹部の深さ方向に対して斜めになるように入射させることが好ましい。
このようにすれば、斜めになるように入射した液滴は、基板に対して水平方向の速度を有しており、凹部内に入射した場合にも凹部底面よりも先に凹部側壁に到達するので、凹部底面に配されることが格段に軽減される。特に、前記凹部の径と深さの比（アスペクト比）が大きい場合には、液滴が凹部底面に到達する所要時間が大きくなるので、液滴が凹部底面に配されることが防止される。また、例えばノズルを基板上に対して移動（走査）させながらレジスト液体物を噴霧するようにして、レジスト液体物の液滴を前記凹部の深さ方向に対して斜め方向から基板に入射させるようにすれば、液滴の水平方向の速度を増加させることができるので、凹部底面にレジスト液体物が配されることをより確実に防止することができる。
以上のように、凹部底面にレジスト液体物が配されることを防止しているので、凹部底面に配されたレジスト液体物が硬化されて凹部底面を保護してしまうことが防止され、凹部底面のエッチングが抑制されることを回避することができる。
【００１１】
また、前記液滴吐出法でレジスト液体物を配する工程は、液滴吐出法としてスプレーコート法を用いることが好ましい。
このようにすれば、レジスト液体物の液滴は、ノズルから放射状に噴霧（吐出）されるので、これをエッチングマスクの広範囲に配することができ、効率的にレジスト液体物を配することができる。また、放射状に噴霧されたレジスト液体物の液滴は、凹部の深さ方向に対して斜めになるように入射するので、前記したようにレジスト液体物の液滴が凹部底面に配されることが低減される。
【００１２】
また、前記基板は、シリコン基板であることが好ましい。
このようにすれば、例えばシリコン基板を用いたＭＥＭＳデバイス等の微細構造を、高精度の形状及び寸法に形成することができ、ＭＥＭＳデバイスを正確に機能させることができる。
【００１３】
また、前記ドライエッチングは、プラズマエッチングを用いて凹部を所定の深さだけエッチングするエッチングプロセスを複数回数有しており、前記エッチングプロセス間には前記凹部の側壁に、該側壁のエッチングを抑制する保護膜を形成する堆積プロセスを有することが好ましい。
このようにすれば、側壁のエッチングを抑制する保護膜を形成しているので、前記エッチングプロセスでは、主として前記凹部の底面がエッチングされる。したがって、基板に対して垂直な側壁を有する凹部を形成することができる。
【００１４】
前記補強膜を形成する工程は、基板を加熱することにより、基板上のレジスト液体物を硬化させることが好ましい。
このようにすれば、基板上のエッチングマスク及び凹部の側壁に配されたレジスト液体物を短時間で硬化させることができるので、レジスト液体物が凹部の側壁を伝って流れ、底面に溜まることが防止される。したがって、前記凹部の底面に補強膜が形成される不都合が回避される。
【発明を実施するための最良の形態】
【００１５】
以下、図面を参照して本発明の一実施形態を説明するが、本発明の技術範囲は以下の実施形態に限定されるものではない。また、以下の説明に用いる各図面では、各部材を認識可能な大きさとするため、各部材の縮尺を適宜変更している。
【００１６】
図１（ａ）〜（ｄ）、及び図２（ａ）〜（ｄ）は、本発明に係る微細構造の加工方法の一実施形態を説明する断面模式図である。本実施形態では、開口形状が円形の凹部を複数有する微細構造を、シリコン基板（基板）に形成する方法を例として説明を行う。前記凹部は複数回数のエッチング工程を経て形成されるものであり、その最終的な寸法としては、例えば内径が７μｍであり、深さが百〜数百μｍ程度のものである。
【００１７】
まず、図１（ａ）に示すように、シリコン基板１０上の所定位置にエッチングマスク２０を配置する。エッチングマスク２０は、例えばフォトレジストを材料として、フォトリソグラフィ法等でパターニングされたものである。その厚さとしては、最終的な凹部の深さや、エッチングマスク２０のエッチング比、後述する補強膜の形成回数等に応じた値とすることができ、例えば数〜数十μｍ程度である。
【００１８】
次に、図１（ｂ）に示すように、シリコン基板１０のエッチングマスク２０配置面にドライエッチングを行い、エッチングマスク２０の間、すなわちシリコン基板１０の露出面のシリコンを除去して、凹部３０を形成するエッチングプロセスを行う。本実施形態では、ドライエッチングとしてＳＦ６ガスプラズマを用いたプラズマエッチングを用いる。
【００１９】
ＳＦ６ガスプラズマでは、Ｆ＋イオン（加速イオン）４０ａやＦラジカル４０ｂ等が生成されており、Ｆ＋イオン４０ａは主に物理的プロセスによる異方性エッチングを進行させ、Ｆラジカル４０ｂは主に化学的プロセスによる等方性エッチングを進行させる。詳しくは、前記のＦ＋イオン４０ａは、大きな運動エネルギーを持っており、凹部３０の底面３２に対して略垂直に入射する。凹部３０の底面３２のシリコンは、Ｆ＋イオン４０ａ入射時の大きな衝撃力によってシリコン粒子として飛散（スパッタ）されて物理的に除去される。また、前記のＦラジカル４０ｂは、凹部３０内に浮遊しており、シリコンと容易に化学反応を生じてＳｉＦ４（気体）を生成する。凹部３０の側壁３１及び底面３２のシリコンは、化学反応を経てＳｉＦ４ガスとなり、このガスが凹部３０内から排気されることにより除去される。
【００２０】
ここで、前記のＦ＋イオン４０ａによる物理的プロセスは、Ｆ＋イオン４０ａが被処理面に入射した際の衝撃力に基づいているので、凹部３０の底面３２以外のＦ＋イオン４０ａ入射部、すなわちエッチングマスク２０表面にも同様の作用を生じさせ、ここをエッチングしてしまう。特に、エッチングマスク２０の開口端部は、基板に対して僅かに斜め方向から入射するＦ＋イオン４０ａによって側面側がエッチングされ、基板に対して略垂直方向から入射するＦ＋イオン４０ａによって上面側がエッチングされて、エッチングによる損傷が顕著に生じる。ただし、図１（ｂ）に示したように、損傷が軽度であり、エッチングマスク２０がシリコン基板１０の所定位置を覆っている段階では、エッチングマスク２０がその機能を損なうことはない。
【００２１】
次に、凹部３０の側壁３１のエッチングを抑制する保護膜を形成する堆積プロセスを行う。本実施形態では、シリコン基板１０のエッチングマスク２０配置面をＣ４Ｆ８プラズマに曝露して、Ｃ４Ｆ８プラズマで生成されたＣｘＦｙラジカル５０ａを、エッチングマスク２０表面と凹部３０内部とに堆積させて、フルオロカーボン重合膜（保護膜）５０を形成する。フルオロカーボン重合膜５０は、化学的に安定であり、前記のＦラジカル４０ｂによる化学的プロセス（等方性エッチング）で除去されにくいため、凹部３０の側壁３１のエッチングを抑制することができる。
【００２２】
次に、図１（ｄ）に示すように、先述したエッチングプロセスと同様にエッチングプロセスを行う。ここで、前記フルオロカーボン膜５０の凹部底面被覆部５１は、ここに入射するＦ＋イオン４０ａの入射部に対応して、物理的に除去され、この下のシリコン面が露出する。その後、先述したようにＦ＋イオン４０ａによる物理的プロセス（異方性エッチング）と、Ｆラジカル４０ｂによる化学的プロセス（等方性エッチング）と、によってエッチングを進行させて、先述のエッチングプロセス後よりも深い凹部３０を形成する。ここで、エッチングマスク２０上のフルオロカーボン重合膜５０と前記凹部底面被覆部５１とは同程度の厚さであり、かつ同様にＦ＋イオン４０ａが入射しているので、同程度の時間で除去される。したがって、凹部３０を深くするためのエッチングプロセス中には、エッチングマスク２０は露出しており、ここにＦ＋イオン４０ａが入射して、エッチングマスク２０の損傷が進行する。
【００２３】
以上のようなエッチングプロセス及び堆積プロセスは、従来の方法と同様に行うことができ、これらのプロセスを交互に所定の回数行うことによって、第１の深さの凹部３０を形成する。第１の深さとしては、例えば１００μｍ程度とする。
なお、以下の説明は図２（ａ）〜（ｄ）を用いて行うが、図２（ａ）〜（ｄ）では、細部を見やすくするために、先述したエッチングプロセス及び堆積プロセスの繰り返しによって形成される周期的な部分を適宜省略して示している。
【００２４】
次に、図２（ａ）に示すように、第１の深さの凹部３０が形成されたシリコン基板１０上のエッチングマスク２０上に、液滴吐出法でレジスト液体物を配する。液滴吐出法としては、スプレーコート法やインクジェット法を用いることができ、多数の凹部３０を形成する場合や凹部３０の穴径と深さとの比（アスペクト比）が大きい場合等にはスプレーコート法を好適に用いることができる。本実施形態では、スプレーコート法を用いて、レジストを溶媒または分散媒で１０倍に希釈したレジスト液体物をエッチングマスク２０上に配する。
【００２５】
具体的には、シリコン基板１０の鉛直上方１６ｍｍ程度の位置に設置したノズル６０を水平方向に移動させてシリコン基板１０を走査させ、このノズル６０から前記レジスト液体物を放射状に噴霧（スプレー）し、エッチングマスク２０の全面にレジスト液体物を配する。このようなスプレー処理を、例えば４回繰り返すことによって、エッチングマスク２０上にムラなくレジスト液体物を配する。
【００２６】
このように、スプレーコート法を用いることにより、レジスト液体物の液滴７０ａがノズル６０から放射状に噴霧されるので、エッチングマスク２０上の広範囲にレジスト液体物を配することができ、効率的にレジスト液体物を配することができる。また、放射状に噴霧されたレジスト液体物の液滴７０ａは、凹部３０の深さ方向に対して斜めになるように入射するので、シリコン基板１０に対して水平方向の速度を有しており、凹部３０の底面３２には配されることなく、エッチングマスク２０上と、開口端部付近の側壁３１のみに選択的に配される。つまり、本実施形態のようにアスペクト比が大きい凹部３０においては、液滴７０ａが側壁３１に到達する所要時間は底面３２に到達する所要時間よりも短いので、液滴７０ａは先に到達する側壁３１に付着して、底面３２に到達することはない、もしくは極めて稀である。
【００２７】
また、本実施形態のように、ノズル６０を走査させながらスプレー処理すれば、液滴７０ａの水平方向の速度を制御することができるので、液滴７０ａが底面３２に到達する（配される）ことをより確実に防止することができる。つまり、凹部のアスペクト比が比較的小さい（例えば１０）場合には、ノズル６０を水平方向に移動（走査）させる速度を速くすれば、液滴７０ａの水平方向の速度が増加するので、液滴７０ａが側壁３１に到達する所要時間が短縮され、液滴７０ａが先に底面３２に到達することが防止される。
【００２８】
また、スプレー処理を行う際に、本実施形態ではシリコン基板１０を保持させるステージ（図示せず）を、例えば８０℃にしておき、これによってシリコン基板１０を所定温度に加熱する。このようにすれば、レジストの希釈溶液であるレジスト液体物の液滴７０ａは、エッチングマスク２０等に付着すると、即座に溶媒（分散媒）が蒸発して硬化し、凹部３０の側壁３１を伝って流れ底面３２に溜まることが防止される。このようにして、図２（ｂ）に示すように、エッチングマスク２０上にレジスト液体物からなる補強膜７０を形成する。
【００２９】
次に、図２（ｃ）に示すように、先述した堆積プロセスと同様に、シリコン基板１０のエッチングマスク２０配置面をＣ４Ｆ８プラズマに曝露して、凹部３０の側壁３１のエッチングを抑制するフルオロカーボン重合膜５０を形成する。そして、図２（ｄ）に示すように、先述したエッチングプロセスと同様に、ＳＦ６ガスプラズマを用いたプラズマエッチングを行い、Ｆ＋イオン４０ａによる物理的プロセスで凹部底面被覆部５１を除去し、この下のシリコン露出面を物理的プロセス及び化学的プロセスでエッチングする。
【００３０】
ここで、前記補強膜７０は凹部３０の底面（図２（ｂ）参照）に形成されないようにしているので、底面側のエッチングが抑制されることはなく、仮に極めて微量の補強膜材料が配されていても前記物理的プロセスによってフルオロカーボン重合膜５０の凹部底面被覆部５１とともに除去されるので、後の行程で不都合を生じることはない。また、エッチングマスク２０上のフルオロカーボン重合膜５０は、前記物理的プロセスの際にＦ＋イオン４０ａが入射するので、凹部底面被覆部５１と同様に除去されるが、エッチングマスク２０は、この上に補強膜７０が形成されているのでＦ＋イオン４０ａによる物理的プロセスで損傷を受けることなく保持される。したがって、エッチングマスク２０が損傷してその下のシリコン基板１０がエッチングされ、アンダーエッチ等の不具合が生じることが防止される。
【００３１】
次に、先述した堆積プロセス及びエッチングプロセスを交互に所定の回数行うことによって第２の深さの凹部３０を形成する。前記補強膜７０は、エッチングプロセスを行うたびにＦ＋イオン４０ａによる物理的プロセスで削られて損傷し、所定の回数以上のエッチングプロセスを行うとエッチングマスク２０上から除去されて機能しなくなる。そのため、前記第２の深さは、前記補強膜７０が機能性を損なわない程度の回数のエッチングプロセスによってエッチング可能な深さ、例えば数十μｍ程度とする。
【００３２】
次に、先述した方法と同様にして、エッチングマスク２０上に再び補強膜７０を形成する。そして、堆積プロセス及びエッチングプロセスを交互に所定の回数行うことによって、凹部３０の深さをさらに深くする。このように、補強膜７０を形成する工程と、堆積プロセス及びエッチングプロセスからなる凹部３０を深くする工程と、を交互に行うことによって、所定の深さの凹部３０を形成する。そして、シリコン基板１０上のエッチングマスク２０や補強膜７０、フルオロカーボン重合膜５０等を例えばプラズマアッシング等で除去し、洗浄処理等を行うことによって所定の深さの凹部３０を有する微細構造を形成する。
【００３３】
以上のような本実施形態の微細構造の加工方法によれば、エッチングマスク２０上に補強膜７０を形成しているので、エッチングマスク２０が損傷してその機能が損なわれることが防止され、シリコン基板１０にアンダーエッチ等の不具合を生じることなく凹部３０を高精度の形状及び寸法で形成することができる。
また、エッチングマスク２０の機能が損なわれることを防止しているので、エッチングマスク２０によって、フルオロカーボン重合膜５０に入射するＦ＋イオン４０ａの入射部を正確に規定することができ、Ｆ＋イオン４０ａによる凹部底面被覆部５１の除去範囲を正確に規定することができる。よって、凹部底面被覆部５１が除去されて露出するシリコン面の露出部の範囲を正確に規定することができ、複数のエッチングプロセスの各々で、同じ範囲の露出部をエッチングすることができる。このようにして、シリコン基板１０に対して垂直な側壁３１を有する凹部３０を、高精度の形状及び寸法に形成することができる。
【００３４】
本発明の微細構造の加工方法によれば、補強膜７０を形成し、エッチングマスク２０が損傷してその機能が損なわれることを防止しているので、高精度の形状及び寸法で凹部３０を形成することができ、このような凹部３０を有する微細構造は、これを備えたＭＥＭＳデバイス等のデバイスを正常に機能させることができる。例えば、本発明の加工方法をインクジェットヘッドのキャビティの加工に適用すれば、キャビティが正確な寸法に形成されるので、これを備えたインクジェットヘッドは、前記キャビティに正確な量のインクの量を貯留することができ、所定量のインクを吐出することができる。
【００３５】
なお、本実施形態では穴状の凹部３０を形成したが、この他にも溝状の凹部や、これを複数並列させた平面視略櫛歯状の凹部、複数の溝状の凹部を縦横に配置した格子状凹部等、様々な微細構造を形成することができる。また、凹部３０の開口部形状は、円形以外にも矩形等の微細構造の用途に応じた形状とすることができる。
【００３６】
また、アスペクト比が小さい凹部を形成する場合には、補強膜７０を形成する際のスプレー処理において、ノズル６０の移動速度を調整することによって対応可能であるが、アスペクト比が極めて小さい場合には、液滴吐出法としてインクジェット法を用いて、エッチングマスク２０上にレジスト液体物を配するようにしてもよい。また、スプレー処理を繰り返す回数は、ノズル６０の移動速度に応じて変更することができ、例えばノズルの移動速度を速くした場合にはスプレー処理の回数を増やすことで、ムラなくレジスト液体物を配することができる。
【００３７】
また、エッチングマスク２０としては、本実施形態で用いたフォトレジスト材料からなるものの他にもＳｉＯ２等からなるハードマスク、金属からなるメタルマスク等を用いることもできる。また、補強膜７０を形成する回数は、補強膜７０のエッチングプロセスに対する耐久性や最終的な凹部３０の深さ等に応じて、適宜選択することができる。
【００３８】
また、エッチングプロセス及び堆積プロセスは、本実施形態のようにエッチングプロセスを先に行ってもよいし、堆積プロセスを先に行ってもよい。また、補強膜７０を形成する工程は、エッチングプロセスの次に行ってもよいし、堆積プロセスの次に行ってもよい。
【図面の簡単な説明】
【００３９】
【図１】本発明の微細構造の加工方法を説明する断面模式図である。
【図２】本発明の微細構造の加工方法を説明する断面模式図である。
【符号の説明】
【００４０】
１０・・・シリコン基板（基板）、２０・・・エッチングマスク、３０・・・凹部（微細構造）、３１・・・側壁（凹部側壁）、３２・・・底面（凹部底面）、４０ａ・・・Ｆ＋イオン（加速イオン）、４０ｂ・・・Ｆラジカル、５０・・・フルオロカーボン重合膜（保護膜）、６０・・・ノズル、７０・・・補強膜、７０ａ・・・液滴（レジスト液体物）
【図１】
2008282967.tif 000003
【図２】
2008282967.tif 000004